(57)【要約】【課題】着色剤の溶解性または分散性が向上することにより長期保存安定性に優れつつ、用紙でインクの浸透を容易にすることにより塗りつけの優秀なインク組成物、これを含むインクカートリッジ及びインクジェット記録装置を提供する。【解決手段】下記化学式１のアミンアルコール化合物、着色剤及び溶媒を含むインク組成物（下記式で、ｎは、０≦ｎ≦９の整数である）。2007070634.tif 000015【選択図】図１
2007070634.tif 000002
【特許請求の範囲】
【請求項１】
下記化学式１のアミンアルコール化合物、着色剤及び溶媒を含むインク組成物。
【化１】
2007070634.tif 000014
前記式で、ｎは、０≦ｎ≦９の整数である。
【請求項２】
前記化学式１で、ｎは、０、１、２、３または４であることを特徴とする、請求項１に記載のインク組成物。
【請求項３】
前記化学式１で表示されるアミンアルコール化合物の含有量は、前記着色剤１００質量部に対して１〜５００質量部であることを特徴とする、請求項１に記載のインク組成物。
【請求項４】
前記着色剤は、染料または顔料であることを特徴とする、請求項１に記載のインク組成物。
【請求項５】
前記溶媒は、水性液体媒質または水性液体媒質と有機溶媒との混合物であることを特徴とする、請求項１に記載のインク組成物。
【請求項６】
前記溶媒の総含有量は、前記着色剤１００質量部に対して１０００〜９９００質量部であることを特徴とする、請求項１に記載のインク組成物。
【請求項７】
前記有機溶媒は、メチルアルコール、エチルアルコール、ｎ−プロピルアルコール、イソプロピルアルコール、ｎ−ブチルアルコール、ｓｅｃ−ブチルアルコール、ｔ−ブチルアルコール、イソブチルアルコール、アセトン、メチルエチルケトン、ジアセトンアルコール、エチルアセテート、エチルラクテート、エチレングリコール、ジエチレングリコール、トリエチレングリコール、プロピレングリコール、ブチレングリコール、１，４−ブタンジオール、１，２，４−ブタントリオール、１，５−ペンタンジオール、１，２，６−へキサントリオール、へキシレングリコール、グリセロール、グリセロールエトキシレート、トリメチロールプロパンエトキシレート、エチレングリコールモノメチルエーテル、エチレングリコールモノエチルエーテル、ジエチレングリコールメチルエーテル、ジエチレングリコールエチルエーテル、トリエチレングリコールモノメチルエーテル、トリエチレングリコールモノエチルエーテル、ジメチルスルホキシド、テトラメチレンスルホン及びチオグリコールからなる群から選択された１種以上であることを特徴とする、請求項５に記載のインク組成物。
【請求項８】
前記インク組成物は、２０℃での表面張力が２０〜６５ｄｙｎｅ／ｃｍであり、粘度が１．０〜１０ｃｐｓであることを特徴とする、請求項１に記載のインク組成物。
【請求項９】
前記インク組成物は、白紙上での原画像の光学密度対比塗りつけテスト後の光学密度は、原画像の光学密度の５０％を超えることを特徴とする、請求項８に記載のインク組成物。
【請求項１０】
請求項１から９のうちいずれか１項に記載のインク組成物を含むインクカートリッジ。
【請求項１１】
請求項１から９のうちいずれか１項に記載のインク組成物を含むインクカートリッジを備えるインクジェット記録装置。
【発明の詳細な説明】
【技術分野】
【０００１】
本発明は、インク組成物、これを含むインクカートリッジ及びインクジェット記録装置に係り、より詳細には、六員環を持つアミンアルコール類化合物を利用して画像の塗りつけ（Ｓｍｅａｒ）を向上させると同時に長期保存安定性が向上したインク、これを含むインクカートリッジ及びインクジェット記録装置に関する。
【背景技術】
【０００２】
本発明による六員環を持つアミンアルコール類化合物を含むインク組成物の利用分野は、例えば、塗料、ペイント、インクなどがあり、その中でもプリンタ用インク組成物、特にインクジェットプリンタ用インク組成物が代表的である。
【０００３】
近年、インクジェットプリンタのドットサイズが小さくなって高速化する傾向があり、高解像度で高品質の印刷物が要求されている。さらに小さなドットサイズを得るために、インクジェットプリンタのヘッドがさらに小さいノズル開口部を持つようになってきているが、このようなノズル開口部は閉塞しやすく、インクジェット滴は大きさに影響を及ぼす沈殿物などにより性能が左右される。インク配合物の成分がノズルの閉塞に影響を及ぼすことは周知のものであり、これを防止するために通常湿潤剤がインクジェット用インクに添加されている。
【０００４】
また、インクジェットインクの高速化によって用紙に印刷されたインクが乾燥されるか、用紙に吸収され得ない場合、連続的に印刷される次の用紙の背面に塗りつけられる現象（ｓｍｅａｒ）が発生するが、これを改善するために浸透剤であるイソプロピルアルコールを添加してインクの用紙内への浸透を速くする方法（例えば、特許文献１を参照）、高分子添加剤をバインダーとして使用した方法（例えば、特許文献２を参照）が提示されている。
【０００５】
【特許文献１】米国特許第５，５２９，６１６号公報
【特許文献２】米国特許第６，６４６，０２４号公報
【発明の開示】
【発明が解決しようとする課題】
【０００６】
しかし、特許文献１のように浸透剤を使用した場合には用紙内への過度な浸透で色濃度（ＯＤ）が落ちるという短所があり、特許文献２のように高分子添加剤を使用した場合には水との混和性が悪くなり、インクの凝集及び層分離またはノズル表面でインクが固まるノズル閉塞（ｃｌｏｇｇｉｎｇ）現象を誘発してインクの長期保存安定性及びカートリッジの長期使用を低下させるという問題があった。
【０００７】
そこで、本発明は、このような問題に鑑みてなされたもので、着色剤の溶解性または分散性が向上することにより長期保存安定性に優れつつ、用紙でインクの浸透を容易にすることにより塗りつけの優秀なインク組成物、これを含むインクカートリッジ及び前記インクカートリッジを備えたインクジェット記録装置を提供することを目的とする。
【課題を解決するための手段】
【０００８】
上記課題を解決するために、本発明の第１の観点によれば、下記化学式１のアミンアルコール化合物、着色剤及び溶媒を含むインク組成物が提供される。
【０００９】
【化１】
2007070634.tif 000003
【００１０】
前記式で、ｎは、０≦ｎ≦９の整数である。
【００１１】
前記式で、ｎは、特に０〜４であることが望ましい。
【００１２】
また、上記課題を解決するために、本発明の第２の観点によれば、前記インク組成物を含むインクカートリッジが提供される。
【００１３】
さらに、上記課題を解決するために、本発明の第３の観点によれば、前記インクカートリッジを備えたインクジェット記録装置が提供される。
【発明の効果】
【００１４】
本発明のインク組成物によれば、アミンアルコール化合物と用紙との強い相互作用のために印刷後にインクが用紙に速く浸透することによって、浸透されないインクの塗りつけ（Ｓｍｅａｒ）現象を低減させることができる。また、本発明のインク組成物によれば、着色剤の水に対する溶解度を高めて長期保存安定性が向上する。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
本発明のインク組成物は、下記化学式１の六員環を持つアミンアルコール類化合物、着色剤及び溶媒を含む。本発明で使用するアミンアルコール類化合物をインク製造時に添加剤として使用すれば、高分子添加剤や浸透剤の添加なしに着色剤の溶解性または分散性を向上させて、長期保存安定性に優れつつ、用紙とインクとの相互作用を高めて用紙でインクの浸透を容易にすることによって塗りつけが向上する。
【００１７】
【化２】
2007070634.tif 000004
【００１８】
前記式で、ｎは、０≦ｎ≦９の整数である。
【００１９】
前記化学式１で、ｎは、特に０〜４であることが望ましい。
【００２０】
本発明のインク組成物は、前記化学式１で表示されるアミンアルコールを含むが、この物質は六員環を持っていて、インクが印刷される用紙の主構成成分であるセルロース（下記化学式２参照）の六炭糖の環化合物と同じ骨格を有し、アミンアルコールに含まれた−Ｎ−、−ＯＨ基とセルロースの−ＯＨ、−Ｈ基と互いに水素結合が容易に形成できる。したがって、用紙に印刷されたインクは用紙内に速かに浸透して乾燥時間が短縮されるので、塗りつけが減少する。一方、着色剤表面にある作用基である−ＣＯＯ−、−ＳＯ３−基などの陰イオン基と、アミンアルコールの−Ｎ−、−ＯＨ基との水素結合も形成できるので、着色剤が用紙への定着性を高めて耐摩耗性を向上させることができ、用紙内への速い浸透によって耐しみ出し性も向上するという長所がある。
【００２１】
前記アミンアルコール化合物は、次の群から選択されうる。
【００２２】
【化３】
2007070634.tif 000005
【００２３】
【化４】
2007070634.tif 000006
【００２４】
また、着色剤表面の水素イオン（Ｈ＋）がアミンアルコールの−Ｎ−基と結合して、着色剤が陰イオンの状態で存在するように誘導して水に対する溶解性を増加させるので、着色剤の長期保存安定性にも寄与する。
【００２５】
以上のアミンアルコール化合物を含むインク組成物は、インクジェットインク、印刷インク、塗料、捺染、製紙、化粧品製造、窯業などに多様に使われうる。
【００２６】
本発明のインク組成物で前記化学式１で表示されるアミンアルコール含有量は、着色剤１００質量部に対して１〜５００質量部であることが望ましい。もし、化学式１のアミンアルコールの含有量が１質量部未満であれば前記性能発現が微小であり、５００質量部を超過すれば水溶液での溶解度が減少するため望ましくない。
【００２７】
本発明のインク組成物を構成する着色剤は染料または顔料を使用し、前記顔料としては、分散剤を別途に使用しなくてもよい自己分散型顔料を使用してもよい。
【００２８】
前記溶媒としては、水性液体媒質または水性液体媒質と有機溶媒との混合物を使用することができる。
【００２９】
本発明のインク組成物は、２０℃での表面張力が２０〜６５ｄｙｎｅ／ｃｍであり、粘度が１〜１０ｃｐｓであることが望ましい。もし、インク組成物の２０℃での表面張力が前記範囲未満であれば、用紙に印刷されたインクの用紙への浸透が速過ぎるため色濃度が減少して色相具現が難しく、前記範囲を超過すれば用紙への浸透が遅過ぎるため印刷画像が手に塗りつけられる問題が発生するので望ましくない。また、インク組成物の粘度が前記範囲未満であれば、インクが薄過ぎてバブル形成によるインク滴がジェッティングされないか、ジェッティングされてもドットサイズが小さすぎて用紙への浸透もあまりにも激しいため所望の画像濃度を得ることができず、前記範囲を超過すれば流動性が悪くなるため望ましくない。
【００３０】
本発明のインク組成物は、白紙（ｐｌａｉｎ  ｐａｐｅｒ）上での原画像の光学密度対比塗りつけテスト後の光学密度が、原画像の光学密度の５０％を超えるようにすることが望ましい。
【００３１】
以下では、本発明のアミンアルコール化合物が含まれたインクジェット用インク組成物についてさらに詳細に説明するが、下記の詳細な説明は、前記アミンアルコール化合物が含まれたインクジェット用インク組成物の一例であることは明らかであり、下記のインク組成物に限定されるわけではない。
【００３２】
本発明のインク組成物では、溶媒として水性液体媒質を使用するが、前記溶媒は、水のみを使用するか、または他の１以上の有機溶媒を混合して使用できる。このような水溶性有機溶媒の例としては、脂肪族１価アルコール、多価アルコール及び多価アルコール誘導体などがある。
【００３３】
脂肪族１価アルコールの例としては、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、などのＣ１〜Ｃ１０低級アルコールなどがある。特にエチルアルコール、イソプロピルアルコール、ｎ−ブチルアルコールが望ましい。
【００３４】
多価アルコールの例としては、エチレングリコール、ジエチレングリコール、トリエチレングリコール、プロピレングリコール、ブチレングリコール及びグリセロールなどのアルキレングリコール類；ポリエチレングリコール及びポリプロピレングリコールなどのポリアルキレングリコール類；チオジグリコール類；またはその混合物がある。
【００３５】
多価アルコール誘導体の例としては、前記の多価アルコールの低級アルキルエーテル類及び多価アルコールの低級カルボン酸エステル類がある。ここで、前記多価アルコールの低級アルキルエーテルの例としてはエチレングリコールジメチルエーテルがあり、多価アルコールの低級カルボン酸エステルの例としては、エチレングリコールジアセテートがある。
【００３６】
ここで、インク組成物を構成する溶媒の総含有量は、インク組成物を構成する着色剤１００質量部に対して１０００〜９９００質量部であることが望ましい。もし、溶媒の含有量が１０００質量部未満であれば、ノズル閉塞などの長期保存安定性が減少するため望ましくなく、９９００質量部を超過すれば、色濃度が低いため色相具現が困難である。
【００３７】
前記有機溶媒の総含有量は、溶媒総含有量１００質量部に対して２〜６０質量部であることが望ましい。このように水と有機溶媒とを共に使用すれば、インク組成物の粘度及び表面張力を適正範囲に調節できる。
【００３８】
前記有機溶媒としては、特別に制限されないが、メチルアルコール、エチルアルコール、ｎ−プロピルアルコール、イソプロピルアルコール、ｎ−ブチルアルコール、ｓｅｃ−ブチルアルコール、ｔ−ブチルアルコールまたはイソブチルアルコールなどのアルコール類；アセトン、メチルエチルケトンまたはジアセトンアルコールなどのケトン類；エチルアセテートまたはエチルラクテートなどのエステル；エチレングリコール、ジエチレングリコール、トリエチレングリコール、プロピレングリコール、ジプロピレングリコール、ブチレングリコール、１，３−ブタンジオール、１，４−ブタンジオール、１，２，４−ブタントリオール、１，５−ペンタンジオール、１，２−へキサンジオール、１，２，６−へキサントリオール、へキシレングリコール、グリセロール、グリセロールエトキシレートまたはトリメチロールプロパンエトキシレートなどの多価アルコール類；エチレングリコールモノメチルエーテル、エチレングリコールモノエチルエーテル、ジエチレングリコールメチルエーテル、ジエチレングリコールエチルエーテル、トリエチレングリコールモノメチルエーテルまたはトリエチレングリコールモノエチルエーテルなどの低級アルキルエーテル；２−ピロリドンまたはＮ−メチル−２−ピロリドンなどの含窒素化合物；ジメチルスルホキシド、テトラメチレンスルホンまたはチオグリコールなどの含硫黄化合物を例として挙げることができる。
【００３９】
本発明のインク組成物は、必要に応じて乳化剤をさらに含むことができる。この乳化剤は、組成物の表面張力を調節してノズルでのジェッティング性能を安定化させる役割を果たし、その含有量は、着色剤１００質量部を基準として１〜５０質量部であることが望ましい。
【００４０】
もし、乳化剤の含有量が１質量部未満ならば、付加効果が微小であり、５０質量部を超過すれば、ノズル表面のインク乾燥が速くなり、これと共にインクの粘度が急上昇してノズルが閉塞するので、これ以上インク滴が吐出され難くなって望ましくない。
【００４１】
前記乳化剤の具体的な例として、Ａｉｒ  Ｐｒｏｄｕｃｔ社製のＡｃｅｔｙｌｅｎｉｃ  Ｇｌｙｃｏｌ系列、Ｕｎｉｏｎ  ｃａｒｂｉｄｅ  ｃｈｅｍｉｃａｌ社製のＴｅｒｇｉｔｏｌ、ＩＣＩ社製のＳａｃｃｈａｒｉｄｅ  ｐｏｌｙｅｔｈｙｌｅｎ  ｏｘｉｄｅ、ＢＹＫ社製のＤｉｓｐｅｒｂｙｋ系列などがあるが、これらに限定されない。
【００４２】
本発明のインク組成物は、場合によっては分散剤、粘度調節剤、金属酸化物などの添加剤をさらに含むことができる。
【００４３】
本発明のインク組成物の製造時に使われる分散剤の具体的な例として、スチレンメチルアクリレート−アクリル酸共重合体、ブチルメタクリレート−メタクリル酸共重合体、ＳＭＡ（スチレン無水マレイン酸：Ｓｔｙｒｅｎｅ  Ｍａｌｅｉｃ  Ａｎｈｙｄｒｉｄｅ）、アクリル系（Ｊｏｈｎｃｒｙｌ  ６１，６２）、ナフタレンスルホン酸−ホルマリン縮合物のナトリウム塩（Ｄｅｍｏｌ  Ｎ，Ｋａｏ  Ｃｏ．製）などを使用し、その含有量は着色剤１００質量部を基準として１〜２００質量部が望ましい。ここで、分散剤の含有量は、着色剤１００質量部を基準として１〜５０質量部が望ましい。もし、分散剤の含有量が１質量部未満ならば、付加効果が微小であり、５０質量部を超過すれば、ノズル表面のインク乾燥が速くなり、インクの粘度が急上昇してノズルが閉塞するので、これ以上インク滴が吐出され難くなって望ましくない。
【００４４】
粘度調節剤は、円滑なジェッティングが維持されるように粘度を調節する物質であり、ポリビニルアルコール、カゼイン、ポリビニルピロリドン、ポリエチレングリルコール、ポリプロピレングリコール、ポリエチレンプロピレン共重合体、カルボキシメチルセルロースのうちで選択された一つを使用できるが、これらに限定されない。ここで、粘度調節剤の含有量は、着色剤１００質量部を基準として１〜２００質量部が望ましい。もし、粘度調節剤の含有量が１質量部未満ならば、効果発現が微小であり、２００質量部を超過すれば、粘度が急激に上昇して望ましくない。
【００４５】
本発明のインク組成物には、酸または塩基がさらに含まれうる。ここで酸または塩基は、溶媒に対する湿潤剤の溶解度を増加させ、着色剤を安定化させる役割を行い、その含有量は、着色剤１００質量部を基準として１〜５０質量部が望ましい。もし、酸または塩基の含有量が１質量部未満ならば適正ｐＨに調整し難く、５０質量部を超過すれば、着色剤の安定性を低下させる恐れがあるので望ましくない。
【００４６】
前述したような組成を持つインク組成物を製造する方法について説明すれば、次の通りである。
【００４７】
まず、溶媒に着色剤、化学式１のアミンアルコール化合物及び湿潤剤などを付加して混合した後、攪拌器で十分に攪拌して均一な状態にする。
【００４８】
その後、前記結果物をフィルターに通過させてろ過することによって、本発明によるインク組成物を得ることができる。
【００４９】
本発明のインク組成物は、その用途が特に制限されず、インク組成物以外にもトナー組成物、各種塗料、コーティング液などに使用可能である。望ましくは、本発明のインクは、アレイヘッドを採用したインクジェットプリンタカートリッジに有効に使われうる。
【００５０】
アレイヘッドを採用したインクジェットプリンタは、１個のチップを移送して印刷するシャトル型インクジェットプリンタとは異なって、複数のチップを利用して高速で印刷するので、プリンタの処理量を増加させることができる。
【００５１】
本発明のインクジェット記録装置は、前述したインク組成物を含有したインクカートリッジを備える。かかる構成を有する本発明の一実施形態によるインク記録装置の斜視図を図１に示した。
【００５２】
図１に示すように、本発明の一実施形態によるインクジェット記録装置は、前記化学式１の化合物、着色剤、水溶性溶剤及び水を含むインクジェット記録用インク組成物を含むインクカートリッジを含む。プリンタカバー８は、プリンタ５の本体１３にヒンジ（図示せず）で連結されている。移動性ラッチ１０の互いに噛み合う領域がホール７を貫通して突出している。前記移動性ラッチ１０は固定ラッチ９と噛み合うが、前記固定ラッチ９はプリンタカバー８が閉じれば、プリンタカバー８内で移動性ラッチ１０と接触する。プリンタカバー８は、ホール７を通じて延びた移動性ラッチ１０の噛み合う部分に対応するリセス１４を持つ。インクカートリッジ１１は、前記インクカートリッジ１１の下部を通過する紙３上にインクを塗布できるように取り付けられる。
【００５３】
図２は、本発明の一実施形態による前記化学式１の化合物、着色剤、水溶性溶剤及び水を含むインクジェット記録用インク組成物を含むインクカートリッジ１００の横断面図である。
【００５４】
前記インクカートリッジ１００は、インク容器１１２を形成する前記インクカートリッジ本体１１０、インク容器１１２の上部を覆う内部カバー１１４、前記インク容器１１２と前記内部カバー１１４とを密閉するために内部カバー１１４から所定の間隔だけ離隔した外部カバー１１６を備える。
【００５５】
前記インク容器１１２は、垂直障壁１２３によって第１チャンバ１２４及び第２チャンバ１２６に区切られる。第１チャンバ１２４と第２チャンバ１２６との間でインクを流通させるインク流路１２８は、前記垂直障壁１２３の最下部に形成されている。インクが第１チャンバ１２４を満たし、スポンジ１２９及びインクが第２チャンバ１２６を満たす。前記第２チャンバ１２６に対応するベントホール１２６ａは、内部カバー１１４上に形成されている。
【００５６】
フィルター１４０は、第２チャンバ１２６の下部に装置されて、インクの不純物及び微細な気泡をろ過して、プリントヘッドのノズル１３０が閉塞することを防止する。フック１４２は、前記フィルター１４０のエッジ（枠部分）に形成されてスタンドパイプ１３２の最上部に配置される。プリントヘッドのノズル１３０を通過して、前記インク容器１１２からインクが液滴形態で印刷媒体上に吐出される。
【実施例】
【００５７】
以下、本発明を下記実施例を用いて詳細に説明するが、本発明は下記実施例のみに限定されるものではない。
【００５８】
下記実施例で使われた着色剤のうち染料、自己分散型顔料及び顔料は、次の通りである。
【００５９】
＜染料＞
Ｄｙｅ−Ｃ１：  Ｂａｓａｃｉｄ  Ｂｌｕｅ  ７６２、ＢＡＳＦ社製、
Ｄｙｅ−Ｃ２：  ＩＪ  Ｂｌｕｅ  ３１９Ｈ、Ｄａｉｗａ社製、
Ｄｙｅ−Ｍ１：  ＳＭ−１、Ｎｉｐｐｏｎ社製、
Ｄｙｅ−Ｍ２：  Ｒｅｄ  ＡＪ、Ｃｈｕｇａｉ社製、
Ｄｙｅ−Ｙ１：  Ｙｅｌｌｏｗ  ＧＧＮ、Ｓｐｅｃｔｒａ社製、
Ｄｙｅ−Ｙ２：  Ｗａｔｅｒ  Ｙｅｌｌｏｗ  ６、Ｏｒｉｅｎｔ  Ｃｈｅｍｉｃａｌ社製、
Ｄｙｅ−Ｂｋ１：  Ｓｃｈｗａｒｚ  ＳＰ、Ｂａｙｅｒ社製、
Ｄｙｅ−Ｂｋ２：  Ｄｉｒｅｃ  Ｂｋ  ＨＥＦ、Ｃｌａｒｉａｎｔ社製、
【００６０】
＜自己分散された顔料＞
Ｓ−Ｐｉｇｍｅｎｔ  １：  Ｃａｂｏｔ２００、Ｃａｂｏｔ社製（Ｂｋ）
Ｓ−Ｐｉｇｍｅｎｔ  ２：  ＩＪＸ−２５３、Ｃａｂｏｔ社製（Ｃｙａｎ）、Ｓ−Ｐｉｇｍｅｎｔ  ３：  ＩＪＸ−２６６、Ｃａｂｏｔ社製（Ｍａｇｅｎｔａ）
Ｓ−Ｐｉｇｍｅｎｔ  ４：  ＩＪＸ−４４４、Ｃａｂｏｔ社製（Ｙｅｌｌｏｗ）
【００６１】
＜顔料＞
Ｐｉｇｍｅｎｔ  １：  Ｒａｖｅｎ  ５２５０、Ｃｏｌｕｍｂｉａｎ社製、
Ｐｉｇｍｅｎｔ  ２：  Ｆｕｒｎａｃｅ  Ｂｌａｃｋ  １０１、Ｄｅｇｕｓｓａ社製、
Ｐｉｇｍｅｎｔ  ３：  Ｈｅｌｉｏｇｅｎ  ｂｌｕｅ  Ｄ  ７０８０、ＢＡＳＦ社製（Ｃｙａｎ）
Ｐｉｇｍｅｎｔ４：  Ｑｕｉｎｄｏ  ｍａｇｅｎｔａ  ＲＶ−６８３２、Ｂａｙｅｒ社製（Ｍａｇｅｎｔａ）、
Ｐｉｇｍｅｎｔ５：  Ｓｉｃｏｐａｌ  Ｙｅｌｌｏｗ  Ｌ  １１００、ＢＡＳＦ社製（Ｙｅｌｌｏｗ）
【００６２】
前記着色剤のうち顔料は、次のような分散液を製造して適用した。
【００６３】
（分散液１）
分散剤として、２．０ｇのスチレンメチルアクリレート−アクリル酸共重合体を２０ｇの水に溶解させた後に、４．０ｇのＰｉｇｍｅｎｔ−１を添加し、５００ｒｐｍで１時間プレミキシングを行った後、１０，０００ｒｐｍのＤｉｐｅｒｍａｔ分散器（０．３ｍｍのビードサイズ）で２時間攪拌した後、孔隙サイズが２μｍであるガラスフィルターを通じてろ過して分散液１を得た。
【００６４】
（分散液２）
２．０ｇのスチレンメチルアクリレート−アクリル酸共重合体を２０ｇの水に溶解させた後に、４．０ｇのＰｉｇｍｅｎｔ−１の代わりに、分散剤である２．５ｇのブチルメタクリレート−メタクリル酸コポリマー、５ｇのＰｉｇｍｅｎｔ−２を使用した点を除いては、分散液１の製造方法と同様に行って分散液２を製造した。
【００６５】
（分散液３）
２．０ｇのスチレンメチルアクリレート−アクリル酸共重合体を２０ｇの水に溶解させた後に、４．０ｇのＰｉｇｍｅｎｔ−１の代わりに、５０ｇのエチルへキシルメタクリレート−メタクリル酸共重合体、７．０ｇのＰｉｇｍｅｎｔ−３を使用した点を除いては、分散液１の製造方法と同様に行って分散液３を製造した。
【００６６】
（分散液４）
２．０ｇのスチレンメチルアクリレート−アクリル酸共重合体を２０ｇの水に溶解させた後に、４．０ｇのＰｉｇｍｅｎｔ−１の代わりに、スチレン無水マレイン酸（ＳＭＡ）５．５ｇ及び８．２ｇのＰｉｇｍｅｎｔ−４を使用した点を除いては、分散液１の製造方法と同様に行って分散液４を製造した。
【００６７】
（分散液５）
２．０ｇのスチレンメチルアクリレート−アクリル酸共重合体を２０ｇの水に溶解させた後に、４．０ｇのＰｉｇｍｅｎｔ−１の代わりに、２ｇのジョンクリール（Ｊｏｈｎｃｒｙｌ）−６１及び４ｇのＰｉｇｍｅｎｔ−５を使用した点を除いては、分散液１の製造方法と同様に行って分散液５を製造した。
【００６８】
＜乳化剤＞
乳化剤１：  ＢＹＫ社  Ｄｉｓｐｅｒｂｙｋ−１８１
乳化剤２：  ＢＹＫ社  Ｄｉｓｐｅｒｂｙｋ−１８３
乳化剤３：  Ａｉｒ  Ｐｒｏｄｕｃｔ社  Ｓｕｒｆｙｎｏｌ  ４６５
乳化剤４：  Ａｉｒ  Ｐｒｏｄｕｃｔ社  Ｓｕｒｆｙｎｏｌ  １０４
乳化剤５：  ＩＣＩ社  ｐｏｌｙｏｘｙｅｔｈｙｌｅｎｅ（２０）ｓｏｒｂｉｔａｎ  ｍｏｎｏｓｔｅａｒａｔｅ
【００６９】
＜アミンアルコール＞
アミンアルコール１：
【化５】
2007070634.tif 000007
アミンアルコール２：
【化６】
2007070634.tif 000008
アミンアルコール３：
【化７】
2007070634.tif 000009
アミンアルコール４：
【化８】
2007070634.tif 000010
アミンアルコール５：
【化９】
2007070634.tif 000011
【００７０】
前記の染料及び自己分散顔料と分散液、乳化剤を適用して、次のような方法でインクサンプルを作った。
【００７１】
インクは、２５０ｍＬビーカーにそれぞれの着色剤、乳化剤、または表面特性開始剤及び有機溶媒とその他の補助溶媒を下記の表１のような組成でインク特性に合わせて添加した後、水を添加して最終１００ｇを合せる。その後、７００ｒｐｍの攪拌器で３０分以上攪拌して均一な状態に作り、最後に０．４５μｍのフィルターペーパーを通じてろ過して最終インク組成物を得た。
【００７２】
【表１】
2007070634.tif 000012
【００７３】
（実験例１：ノズル閉塞テスト）
実施例１−１７及び比較例１−６で得られたインク組成物をインクカートリッジ（韓国の三星電子製、Ｍ−５０）に常温（２５℃）、低温（−５℃）で２週間ずつ放置した後にプリンティングしたとき、ノズルが閉塞してインクを排出できない程度を、次のように評価してその結果を下記の表２に表した。
◎：既存ノズル数の５％以下のノズル閉塞が観察される
Ｏ：既存ノズル数の６〜１０％のノズル閉塞が観察される
×：既存ノズル数の１１〜２０％のノズル閉塞が観察される
××：既存ノズル数の２１％以上のノズル閉塞が観察される
【００７４】
（実験例２：耐摩耗性テスト）
実施例１−１７及び比較例１−６で得られたインク組成物をインクカートリッジ（韓国の三星電子製、Ｍ−５０）にリフィルして、プリンタ（ＭＪＣ−２４００Ｃ、韓国の三星電子製）で棒図面（２×１０ｃｍ）を印刷した後、これを２４時間乾燥させた後、試験器を利用して５回擦った時、棒図面から転写された画像のＯＤを、擦る前の棒図面の画像ＯＤと比較して百分率で表して、次のように評価してその結果を下記の表２に表した。なお、上記試験器は、磨耗性ジグ（ｊｉｇ）、すなわち、本試験で必要な用途により直接製作して使用した。本実施例で使用した試験器は、当業界で一般に使用されるcrockmeterとして、ステンレススチール材質の直径１５mm円形断面を有する。これを直線または回転往復運動で磨耗して実験したものである。
Ａ＝（転写された画像のＯＤ／原棒図面のＯＤ）×１００（％）
◎：Ａ＜１０
Ｏ：１０≦Ａ＜２０
×：２０≦Ａ＜３０
××：Ａ＞３０
【００７５】
（実験例３：耐しみ出し性（Ｂｌｅｅｄｉｎｇ  ｒｅｓｉｓｔａｎｃｅ）テスト）
実施例１−１７及び比較例１−６によって得られたインク組成物をインクカートリッジ（韓国の三星電子製、Ｍ−５０）にリフィルして、Ｃ−６０カラーインク（韓国の三星電子製）と共にプリンタ（ＭＪＣ−２４００Ｃ、韓国の三星電子製）でテストパターンを印刷し、３０分後、隣接した２つのカラー間の境界線を基準とする時、カラーミキシングが起こるドットライン位置を顕微鏡で測定する（評価基準：米国第５，８５４，３０７号明細書参照）。
※次を基準としてしみ出し性程度を評価する。
５：  境界線全体でカラーミキシングが現れない。
４：  １ｄｏｔ直径に該当するほどの幅でカラーミキシングが現れる。
３：  ２ｄｏｔ直径に該当するほどの幅でカラーミキシングが現れる。
２：  ３ｄｏｔ直径に該当するほどの幅でカラーミキシングが現れる。
１：  ４ｄｏｔまたはそれ以上の直径に該当するほどの幅でカラーミキシングが現れる（ただし、６００ｄｐｉ基準時１ｄｏｔ直径＝１００μｍ）。
【００７６】
（実験例４：塗りつけ（Ｓｍｅａｒ）特性評価実験）
実施例１−１７及び比較例１−６で得られたインク組成物をインクカートリッジ（韓国の三星電子製、Ｍ−５０）にリフィルして、プリンタ（ＭＪＣ−２４００Ｃ、韓国の三星電子製）で棒図面（３×２０ｃｍ）を印刷して乾燥させた後、ＯＤ（ＯＤ  １という）を測定し、さらに他の用紙に棒図面（３×２０ｃｍ）を印刷した直後、一般用紙５０枚を印刷面上に載せて１０秒間置いた後に除去したときのＯＤ（ＯＤ  ２という）を測定して、原棒図面のＯＤと比較して百分率で表して次のように評価し、その結果を下記の表２に表した。
Ｄ＝塗りつけ特性＝（ＯＤ  ２／ＯＤ  １）×１００（％）
◎：  ７０＜Ｄ
○：  ５０≦Ｄ≦７０
×：  ３０≦Ｄ＜５０
××：  Ｄ＜３０
【００７７】
（実験例５：保存安定性評価実験）
実施例１−１７及び比較例１−６で得られたインク組成物をインクカートリッジ（韓国の三星電子製、Ｍ−５０）に入れて、常温（２５℃）、低温（−１８℃）、高温（３８℃）で２週ずつ置いた後にプリンティング（ＭＪＣ−２４００Ｃ、韓国の三星電子製）を行ったとき、ノズルが閉塞してインクを排出できない程度を次のように評価してその結果を下記の表２に表した。
Ｅ＝保存安定性＝（全体ノズル数−閉塞したノズル数）／全体ノズル数×１００（％）
◎：９０＜Ｅ
○：７０≦Ｅ≦９０
×：５０≦Ｅ＜７０
××：Ｅ＜５０
【００７８】
【表２】
2007070634.tif 000013
【００７９】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８０】
本発明は、インク組成物、これを含むインクカートリッジ及びインクジェット記録装置の関連技術分野に好適に用いられる。
【図面の簡単な説明】
【００８１】
【図１】本発明の一実施形態によって、アミンアルコール類化合物、着色剤、水溶性溶剤及び水を含むインクジェット記録用インク組成物を含むインクカートリッジを備えるインクジェット記録装置の構成を示す斜視図である。
【図２】本発明の他の実施形態によって、アミンアルコール類化合物、着色剤、水溶性溶剤及び水を含むインクジェット記録用インク組成物を含むインクカートリッジの横断面図である。
【符号の説明】
【００８２】
７      ホール
８      プリンタカバー
９      固定ラッチ
１０      移動性ラッチ
１１      インクカートリッジ
１４      リセス
１００      カートリッジ
１１２      インク容器
１２３      垂直障壁
１２４      第１チャンバ
１２６      第２チャンバ
１２６ａ      ベントホール
１２８      インク流路
１３０      プリントヘッドのノズル
１４０      フィルター
【図１】
2007070634.tif 000016
【図２】
2007070634.tif 000017